FR 3156365 A1 20250613 FR 2313733 A 20231207 Noyau de formage comprenant un corps soluble dans un liquide et une peau en résine polymérisée enrobant le corps soluble. Procédé d’obtention du noyau de formage. Ensemble d’un noyau de formage et d’une pièce creuse (62) en matériau composite à matrice organique. Pièce creuse (62) en matériau composite à matrice organique comprenant une cavité (80), la cavité (80) étant recouverte d’une peau en résine polymérisée (54). Procédé de fabrication de la pièce creuse (62). Figure pour l’abrégé : Fig. 14 NOYAU SOLUBLE POUR LA FABRICATION DE PIECES CREUSES EN MATERIAU COMPOSITE A MATRICE ORGANIQUE Le présent exposé concerne la fabrication de pièces creuses en matériau composite à matrice organique, en particulier de turbomachine, notamment de pièces creuses en matériau composite à matrice organique (CMO). Plus précisément, le présent exposé concerne un noyau de moulage utilisé dans la fabrication de pièces en CMO, un procédé de fabrication d’un tel noyau de moulage, un procédé de fabrication d’une telle pièce creuse en CMO, par exemple une pièce creuse en CMO, et la pièce ainsi obtenue. Les pièces en CMO sont couramment utilisées dans les moteurs aéronautiques tels que des turbomachines d’avion afin de réduire leur masse, tout en garantissant les propriétés mécaniques désirées, en particulier, leurs raideurs. Ces pièces en CMO sont notamment couramment utilisées dans la réalisation des pièces de modules de soufflante, par exemple des aubes de soufflante ou des aubes directrices de sortie (OGV conformément au sigle anglais pour « Outlet Guide Vane »). Ces pièces en CMO peuvent être obtenues en utilisant un renfort fibreux réalisé à partir d’un tissage tridimensionnel dans lequel les fils s’entrelacent de manière tridimensionnelle (tissage dit « interlock 3D ») et qui est imprégné dans une matrice organique. La matrice organique peut être injectée par voie liquide selon le procédé LCM (conformément au sigle en anglais pour « Liquid Composite Molding »), par exemple selon le procédé VARTM (conformément au sigle en anglais pour « Vacuum Assisted Resin Transfer Molding », désignant le moulage par transfert de résine sous vide). Des procédés tels que l’estampage, la thermocompression ou la fabrication additive peuvent également être utilisés. Les CMO supportent des températures allant de 100°C à 250°C. Ces matériaux viennent en remplacement des pièces en matériau métallique dans certaines parties des turbomachines notamment pour les aubes de soufflante et/ou les aubes directrices de sortie. Par ailleurs, leur utilisation contribue à optimiser les performances des turbomachines ou des équipements de la turbomachine notamment par la baisse de la masse globale de la turbomachine, réduisant ainsi la consommation de carburant qui à son tour entraine une réduction des émissions nocives (CO, CO 2 , NO x …). Le changement climatique est une préoccupation majeure pour de nombreux organes législatifs et de régulation à travers le monde. En effet, diverses restrictions sur les émissions de carbone ont été, sont ou seront adoptées par divers états. En particulier, une norme ambitieuse s’applique à la fois aux nouveaux types d’avions mais aussi ceux en circulation nécessitant de devoir mettre en œuvre des solutions technologiques afin de les rendre conformes aux réglementations en vigueur. L’aviation civile se mobilise depuis maintenant plusieurs années pour apporter une contribution à la lutte contre le changement climatique. Les efforts de recherche technologique ont déjà permis d’améliorer de manière très significative les performances environnementales des avions. Les facteurs impactant dans toutes les phases de conception et de développement pour obtenir des composants et des produits aéronautiques moins énergivores, plus respectueux de l’environnement et dont l’intégration et l’utilisation dans l’aviation civile ont des conséquences environnementales modérées sont pris en compte dans un but d’amélioration de l'efficacité énergétique des avions. Par voie de conséquence, la réduction de l’incidence climatique négative est un sujet permanent d’amélioration par l’emploi de méthodes et l’exploitation de procédés de développement et de fabrication vertueux et minimisant les émissions de gaz à effet de serre au minimum possible pour réduire l'empreinte environnementale. Ces travaux de recherche et de développement soutenus portent à la fois sur les nouvelles générations de moteurs d’avions, l’allègement des appareils, notamment par les matériaux employés et les équipements embarqués allégés, le développement de l’emploi des technologies électriques pour assurer la propulsion, et, indispensables compléments aux progrès technologiques, les biocarburants aéronautiques. Afin d’alléger les aubes de soufflante et/ou les des aubes directrices de sortie en CMO, il est connu de fabriquer des aubes creuses. Les procédés de fabrication permettant d’obtenir directement des pièces à la forme souhaitée sont particulièrement avantageux d’un point de vue industriel. En effet, ils permettent généralement une meilleure cadence de production. De telles pièces sont obtenues grâce à des moules ayant la forme de la pièce souhaitée. Néanmoins, toutes les pièces ne sont pas compatibles de tels procédés. Si les procédés de moulage ont été largement développés et sont utilisables pour une très grande variété de matériaux différents, la géométrie des pièces souhaitée est encore bien souvent limitative. Par exemple, dès lors que la géométrie finale comprend des cavités il n’est pas possible d’obtenir directement la pièce par moulage. Des solutions existent néanmoins pour la préparation de pièces présentant des cavités, comme par exemple la disposition dans le moule de noyaux, qui sont retirés ou éliminés une fois la pièce obtenue. On connait de FR3125238 un noyau comprenant un matériau qui se décompose au contact d’eau ou d’air humide. Ce matériau est présent aux joints de grains ce qui permet la fragmentation du noyau et donc son élimination lorsque le noyau est mis en présence d’eau ou d’air humide. Toutefois, le retrait du noyau une fois la pièce finie complexifie le procédé de moulage ou nécessite de faire appel à un outillage particulier. Egalement, pour le retrait du noyau, il est nécessaire de ménager des ouvertures de tailles importantes entre la cavité et l’extérieur de la pièce et certaines géométries de pièces ne sont pas accessibles via cette technologie. Dans le cas d’un noyau soluble, le noyau peut être dissous une fois la pièce souhaitée obtenue. Des noyaux ont ainsi été proposés et la géométrie des pièces accessibles est alors limitée par les contraintes dans la fabrication du noyau. Pour la fabrication des noyaux, les solutions proposées dans l’art antérieur ont toutes des défauts, par exemple, sur la taille minimale des noyaux qui peuvent être obtenus ou la complexité du procédé de fabrication du noyau. Egalement, les procédés de dissolution du noyau peuvent être complexes et/ou faire appel à des composés toxiques. Il demeure un besoin d’amélioration dans les procédés de fabrication des pièces creuses par des procédés de moulage. Le présent exposé vise à remédier au moins en partie à ces inconvénients, notamment à améliorer de manière très significative les performances des avions et, en ce sens, contribue à la réduction de l’impact environnemental des avions. A cet effet, le présent exposé concerne un noyau de formage comprenant un corps soluble et une peau en résine polymérisée enrobant le corps soluble. Grâce à la peau en résine polymérisée qui enrobe tout le corps soluble, le noyau de formage n’est pas exposé aux liquides et/ou à l’humidité lors des phases de stockage, de manipulations, d’insertion du noyau de moulage dans une préforme fibreuse et/ou l’étape de mise en forme de la préforme. De même, le noyau de formage peut être utilisé pour former une surface externe de la préforme fibreuse, le noyau de formage étant alors disposé entre une surface du moule et une surface externe de la préforme fibreuse. Ainsi, le noyau de formage ne subit pas de dégradation avant son élimination de la pièce. Par ailleurs, lors de l’injection de résine dans la préforme fibreuse, un noyau de formage qui aurait été exposé à des liquides et/ou à l’humidité peut commencer à se dissoudre dans la préforme fibreuse et contaminer la résine d’imprégnation de la préforme fibreuse ce qui pourrait avoir comme conséquence d’altérer les propriétés mécaniques de la résine et donc de la pièce finale. On comprend que le corps soluble peut comprendre un matériau qui se dissout au contact d’un liquide, soit par dissolution complète du corps soluble, soit pas dissolution des joints de grain du corps soluble et fragmentation du corps soluble. Les fragments pouvant être éliminés facilement de la cavité formée par la dissolution des joints de grain et la fragmentation du corps soluble. On comprend que la température de fusion de la peau en résine polymérisée est inférieure à la température de fusion du corps soluble. Dans certains modes de réalisation, la peau en résine polymérisée peut être une résine thermodurcissable. Dans certains modes de réalisation, la peau en résine polymérisée peut être une résine thermoplastique. Dans certains modes de réalisation, le corps soluble peut être soluble dans un liquide. A titre d’exemple non limitatif, le liquide peut être une solution aqueuse ou de l’eau. Le choix d’un corps soluble qui peut être dissout par l’eau permet d’avoir des pièces dont les ouvertures d’extraction, qui permettent l’élimination du corps soluble, sont plus petites que pour des solutions de l’art antérieur, notamment inférieures à 5 millimètres voire inférieures à 4 millimètres. En outre, d’un point de vue environnemental et de sécurité, l’eau est moins nocive et réduit les risques pour les opérateurs en comparaison à d’autres liquides, par exemple un solvant non-aqueux. Dans certains modes de réalisation, le corps soluble peut comprendre un polymère thermoplastique soluble. A titre d’exemple non limitatif, le polymère thermoplastique soluble est soluble dans un solvant non aqueux, par exemple dans l’acétone, l’éthanol, le méthanol ou l’isopropanol. Dans certains modes de réalisation, le corps soluble peut comprendre un matériau qui se décompose au contact d’un liquide. A titre d’exemple non limitatif, le corps soluble peut se décomposer au contact d’un liquide, par exemple une solution aqueuse ou de l’eau. D’un point de vue environnemental et de sécurité, l’eau est moins nocive et réduit les risques pour les opérateurs. A titre d’exemple non limitatif, le corps soluble peut comprendre un matériau composite comprenant d’une part une première phase de formule M n+1 AlC n , où n = 1 à 3, et M étant un métal de transition choisi dans le groupe constitué du titane, du niobium, du chrome ou du zirconium, le matériau composite comprenant d’autre part une deuxième phase de formule Al 4 C 3 . A titre d’exemple non limitatif, la première phase est de l’une des formules parmi Ti 3 AlC 2 , Ti 2 AlC, Cr 2 AlC, Zr 2 AlC, Zr 3 AlC 2 , Nb 4 AlC 3 , ou Nb 2 AlC. L’association de cette première phase, avec une deuxième phase de formule Al 4 C 3 , est particulièrement avantageuse. En effet, le carbure d’aluminium (Al 4 C 3 ) est un composé inorganique, dont la température de fusion est très élevée (2200°C), et qui peut aisément s’hydrolyser à température ambiante, en présence d’une atmosphère riche en eau. Ainsi, le matériau composite utilisé pour le noyau de moulage du présent exposé intègre cette deuxième phase de carbure d’aluminium aux joints de grains de la première phase. Cela permet de rendre le matériau composite particulièrement réactif aux atmosphères contenant de l’eau. La dégradation du carbure d’aluminium s’accompagne d’une variation de volume et d’un dégagement de gaz, à même de fragmenter le joint de grain et de propager des fissures dans la première phase initiale. Il est ainsi possible de propager le phénomène d’hydrolyse sur des distances relativement grandes, et ainsi de faciliter la fragmentation et le décochage du noyau. En d’autres termes, le matériau composite formant le noyau peut être dense et massif initialement, et être réduit en poudre par hydrolyse. Le présent exposé concerne également un ensemble d’un noyau de formage tel que défini précédemment et d’une pièce creuse en matériau composite à matrice organique, la résine polymérisée ayant une température de transition vitreuse supérieure ou égale à une température de transition vitreuse de la matrice organique de la pièce creuse en matériau composite à matrice organique. La résine polymérisée ayant une température de transition vitreuse supérieure ou égale à la température de transition vitreuse de la matrice organique, la résine polymérisée de la peau ne se dégradera pas pendant de l’étape de polymérisation de la résine d’imprégnation pour former la matrice organique de la pièce creuse en matériau composite à matrice organique. Dans certains modes de réalisation, la résine polymérisée peut être différente de la matrice organique. Dans certains modes de réalisation, la résine polymérisée et la matrice organique peuvent être même nature, par exemple elles peuvent être les mêmes. Le présent exposé concerne également un procédé d’obtention d’un noyau de formage tel que défini précédemment comprenant les étapes suivantes : - une étape de fabrication du corps soluble ; - une étape d’enrobage du corps soluble avec une résine d’enrobage ; - une étape de transformation de la résine d’enrobage pour obtenir la peau en résine polymérisée enrobant le corps soluble. On comprend que l’étape d’enrobage peut être réalisée en plusieurs étapes de dépose et à l’aide de l’outillage idoine afin de couvrir l’ensemble des surfaces du noyau dont celles au contact avec les supports de maintien ou de trempe par exemple. Dans certains modes de réalisation, l’étape de fabrication du corps soluble peut comprendre une étape de mélange de poudres, une étape de liquéfaction au moins partiel du mélange de poudres, par exemple par chauffage du mélange de poudres, une étape de formage du corps soluble par coulée du mélange de poudres au moins partiellement liquéfié dans un moule, une étape de solidification dans le moule et une étape de démoulage du corps soluble. Le corps soluble une fois solidifié est soluble dans un liquide, par exemple dans l’eau. A titre d’exemple non limitatif, le mélange de poudres peut être un mélange de nitrate de sodium, de nitrate de potassium et de silicate de zirconium. A titre d’exemple non limitatif, le mélange de poudres peut comprendre 13,3% en masse de nitrate de sodium (NaNO 3 ), 33,3% en masse de silicate de zirconium (SiO 4 Zr) et 53,4% en masse de nitrate de potassium (KNO 3 ). Dans certains modes de réalisation, l’étape d’enrobage peut être réalisée par trempage du corps soluble dans un bain de résine d’enrobage. Dans certains modes de réalisation, l’étape d’enrobage peut être réalisée par application de la résine d’enrobage sur le corps soluble, par exemple au pinceau ou par spray. Dans certains modes de réalisation, la résine d’enrobage peut être une résine thermodurcissable. Lorsque la résine d’enrobage est une résine thermodurcissable, l’étape de transformation comprend une étape de polymérisation de la résine d’enrobage est réalisée par traitement thermique de la résine d’enrobage pour former la peau en résine polymérisée. A titre d’exemples non limitatif, la résine d’enrobage peut être une résine époxy, par exemple une résine époxy commercialisée sous la référence PR520 ou RTM6. Dans certains modes de réalisation, la résine d’enrobage peut être une résine thermoplastique. Lorsque la résine d’enrobage est une résine thermoplastique, la résine est chauffée avant l’étape d’enrobage afin d’obtenir une résine suffisamment fluide permettant d’enrober le corps soluble. Lorsque le corps soluble est enrobé, l’étape de formation comprend une étape de refroidissement de la résine d’enrobage pour former la peau en résine polymérisée. On comprend que la résine thermoplastique est polymérisée avant l’étape d’enrobage. A titre d’exemples non limitatif, la résine d’enrobage peut être une résine polyamide (polyamide 6 ou polyamide 6,6) ou du polycarbonate, ou du polyéthylène téréphtalate ou un copolymère tel que le polyéthylène téréphtalate glycosé. Le présent exposé concerne également un procédé de fabrication d’une pièce creuse en matériau composite à matrice organique comprenant les étapes suivantes : - une étape d’obtention du noyau de formage telle que définie précédemment ; - une étape d’assemblage du noyau de formage tel que défini précédemment et d’une préforme fibreuse formant un précurseur de la pièce creuse en matériau composite à matrice céramique ; - une étape de drapage de la préforme fibreuse et du noyau de formage dans un moule ; - une étape de fermeture du moule ; - une étape d’imprégnation de la préforme fibreuse par une résine d’imprégnation ; - une étape de polymérisation de la résine d’imprégnation dans le moule pour former la matrice organique ; - une étape de démoulage de la pièce creuse en matériau composite à matrice organique et du noyau de formage ; et - une étape d’élimination du corps soluble ; la résine d’enrobage ayant une température de transition vitreuse supérieure ou égale à une température de transition vitreuse de la résine d’imprégnation. A titre d’exemples non limitatifs, la préforme fibreuse peut comprendre des fibres de verre, de carbone, d’aramide, et/ou un mélange de ces fibres. A titre d’exemples non limitatifs, la préforme fibreuse peut également comprendre un insert métallique, tel qu’un bouclier de bord d’attaque et/ou un insert pour visserie. La résine d’enrobage ayant une température de transition vitreuse supérieure ou égale à la température de transition vitreuse de la résine d’imprégnation, la résine d’enrobage, une fois polymérisée pour former la peau en résine polymérisée, ne se dégradera pas pendant de l’étape de polymérisation de la résine d’imprégnation pour former la matrice organique de la pièce creuse en matériau composite à matrice organique. Dans certains modes de réalisation, la résine d’enrobage peut être différente de la résine d’imprégnation. Dans certains modes de réalisation, la résine d’enrobage et la résine d’imprégnation peuvent être de même nature, par exemple elles peuvent être les mêmes. Dans certains modes de réalisation, entre l’étape d’assemblage et l’étape de drapage, la préforme fibreuse peut être mise en forme. La mise en forme permet d’améliorer le positionnement des fibres de la préforme fibreuse et de limiter les efforts et les déplacements de fermeture du moule notamment lors de l’étape de drapage et l’étape de fermeture du moule. Dans certains modes de réalisation, la mise en forme peut être réalisée sur la préforme fibreuse humide et la préforme fibreuse mise en forme est séchée avant l’étape de drapage. A titre d’exemple non limitatif, le séchage est réalisé à une température supérieure ou égale à 100°C et inférieure ou égale à 130°C, par exemple à 120°C. On comprend que la mise en forme de la préforme fibreuse humide est rendue possible grâce à la peau en résine polymérisée du noyau de formage qui protège le corps soluble de toute détérioration. Dans certains modes de réalisation, lors de l’étape d’assemblage, le noyau peut affleurer sur une surface externe de la préforme fibreuse. Lorsque la pièce creuse en matériau composite à matrice organique est démoulée, le noyau de formage est accessible sur la face externe où le noyau de formage affleure. Il est possible de déchirer la peau en résine polymérisée enrobant le corps soluble et de dissoudre le corps soluble. Dans, certains modes de réalisation, l’étape d’élimination du corps soluble peut comprendre une étape de perçage d’un canal d’élimination du corps soluble dans la pièce creuse en matériau composite à matrice organique pour atteindre le corps soluble. Dans certains modes de réalisation, le noyau de formage peut comprendre un noyau de canal configuré pour former un canal d’élimination du corps soluble dans la pièce creuse en matériau composite à matrice organique. On comprend que, une fois la partie du corps soluble formant le noyau de canal est dissoute, il se forme un canal d’élimination du corps soluble dans la pièce creuse en matériau composite à matrice organique. Le canal d’élimination du corps soluble permet de dissoudre ou de fragmenter le corps soluble en projetant un liquide sur le corps soluble. A titre d’exemple non limitatif, le canal peut avoir un diamètre supérieur ou égal à 5 mm et inférieur ou égal à une épaisseur maximale du corps soluble à éliminer. Dans certains modes de réalisation, l’étape d’élimination du corps soluble peut comprendre la dissolution du corps soluble ou la fragmentation du corps soluble par un jet de liquide sous pression, par exemple de l’eau. La pression du liquide est un compromis entre le temps d’extraction du noyau et le risque d’endommagement de la pièce composite. En effet, plus la pression du liquide sera importante, plus l’extraction du noyau sera rapide. Dans certains modes de réalisation, l’eau peut être chauffée à une température supérieure ou égale à 40°C et inférieure ou égale à 95°C. L’eau chauffée à une température supérieure ou égale à 40°C et inférieure ou égale à 95°C peut permettre une dissolution plus rapide du corps soluble. Le présent exposé concerne également une pièce creuse en matériau composite à matrice organique comprenant une cavité, la cavité étant recouverte d’une peau en résine polymérisée. A titre d’exemples non limitatif, la pièce creuse en matériau composite à matrice organique peut être une aube directrice de soufflante appelé OGV conformément au sigle anglais pour « Outlet Guide Vane », une hélice ou une aube FAN. D'autres caractéristiques et avantages de l'objet du présent exposé ressortiront de la description suivante de modes de réalisation, donnés à titre d'exemples non limitatifs, en référence aux figures annexées. FIG. 1 La FIG. 1 est une vue schématique en coupe longitudinale d’une turbomachine. FIG. 2 La FIG. 2 est une représentation schématique d’une étape d’enrobage d’un corps soluble avec une résine d’enrobage selon un mode de réalisation. FIG. 3 La FIG. 3 est une représentation schématique d’une étape d’enrobage d’un corps soluble avec une résine d’enrobage selon un deuxième mode de réalisation. FIG. 4 La FIG. 4 est une représentation schématique d’une étape d’enrobage d’un corps soluble avec une résine d’enrobage selon un troisième mode de réalisation. FIG. 5 La FIG. 5 est un ordinogramme représentant les étapes d’un procédé d’obtention d’un noyau de formage selon un mode de réalisation. FIG. 6 La FIG. 6 est un ordinogramme représentant les étapes d’un procédé de fabrication d’une pièce creuse en matériau composite à matrice organique selon un mode de réalisation. FIG. 7 La FIG. 7 est une représentation schématique d’une étape d’assemblage du noyau de formage et d’une préforme fibreuse selon un mode de réalisation. FIG. 8 La FIG. 8 est une représentation schématique d’une étape de mise en forme de la préforme fibreuse selon un mode de réalisation. FIG. 9 La FIG. 9 est une représentation schématique de la préforme fibreuse mise en forme avec le noyau soluble dans un moule selon un mode de réalisation. FIG. 10 La FIG. 10 est une représentation schématique d’une étape d’imprégnation de la préforme fibreuse selon un mode de réalisation. FIG. 11 La FIG. 11 est une vue schématique de la pièce creuse en matériau composite à matrice organique et du noyau soluble après démoulage selon un mode de réalisation. FIG. 12 La FIG. 12 est une représentation schématique d’une étape d’élimination du corps soluble selon un mode de réalisation. FIG. 13 La FIG. 13 est une vue schématique de la pièce creuse en matériau composite à matrice organique selon un mode de réalisation. FIG. 14 La FIG. 14 est vue schématique de la pièce creuse en matériau composite à matrice organique et du noyau soluble après démoulage selon un mode deuxième de réalisation. FIG. 15 La FIG. 15 est vue schématique de la pièce creuse en matériau composite à matrice organique et du noyau soluble après démoulage selon un mode troisième de réalisation. Description détaillée La FIG. 1 représente en coupe selon un plan vertical passant par son axe principal A, un turboréacteur à double flux 10 qui est un exemple de turbomachine. Le turboréacteur à double flux 10 comporte, d’amont en aval selon la circulation du flux d’air F, une soufflante 12, un compresseur basse pression 14, un compresseur haute pression 16, une chambre de combustion 18, une turbine haute pression 20, et une turbine basse pression 22. Les termes « amont » et « aval » sont définis par rapport au sens de circulation de l'air dans la turbomachine, dans le cas d’espèce, selon la circulation du flux d’air F dans le turboréacteur 10. Le turboréacteur 10 comporte un carter de soufflante 24 prolongé vers l'arrière, c’est-à-dire vers l’aval, par un carter intermédiaire 26, comprenant une virole externe 28 ainsi qu'une virole interne 30 parallèle et disposée, selon une direction radiale R, intérieurement par rapport à la virole externe 28. La direction radiale R est perpendiculaire à l’axe principal A. Les termes « externe » et « interne » sont définis par rapport à la direction radiale R de sorte que la partie interne d'un élément est, suivant la direction radiale, plus proche de l'axe principal A que la partie externe du même élément. Le carter intermédiaire 26 comprend en outre des bras structuraux 32 répartis circonférentiellement et s'étendant radialement entre la virole interne 30 jusqu'à la virole externe 28. Par exemple, les bras structuraux 32 sont boulonnés sur la virole externe 28 et sur la virole interne 30. Les bras structuraux 32 permettent de rigidifier la structure du carter intermédiaire 26. L’axe principal A est l’axe de rotation du turboréacteur 10 et de la turbine basse pression 22. Cet axe principal A est donc parallèle à la direction axiale. La turbine basse pression 22 comprend une pluralité de roues à aubes qui forment le rotor de la turbine basse pression 22. Dans ce qui suit, les éléments communs aux différents modes de réalisation sont identifiés par les mêmes références numériques. La FIG. 2 représente un noyau de formage 50 selon un mode de réalisation. Le noyau de formage 50 comprend un corps soluble 52 enrobé d’une peau en résine polymérisée 54. Dans ce qui suit, les éléments communs aux différents modes de réalisation sont identifiés par les mêmes références numériques. Le procédé d’obtention 100 du noyau de formage 50 comprend une première étape de fabrication 102 du corps soluble 52. A titre d’exemples non limitatifs, le corps soluble 52 peut être soluble dans un liquide; le corps soluble 52 le corps soluble peut comprendre un matériau qui se décompose au contact d’un liquide. Le liquide peut être un liquide aqueux, par exemple de l’eau, ou un solvant non aqueux. Le procédé d’obtention 100 comprend ensuite une étape d’enrobage 104 du corps soluble 52 avec une résine d’enrobage 56. Comme représenté sur la FIG. 2 , l’étape d’enrobage 104 peut être réalisée par trempage du corps soluble 52 dans un bain d’une résine d’enrobage 56. Comme représenté sur la FIG. 3 , l’étape d’enrobage 104 peut être réalisée par application de la résine d’enrobage 56 au pinceau sur le corps soluble 52. Comme représenté sur la FIG. 4 , l’étape d’enrobage 104 peut être réalisée par application de la résine d’enrobage 56 par spray sur le corps soluble 52. Lorsque le corps soluble 52 est enrobé par la résine d’enrobage 56, le procédé d’obtention 100 comprend une étape de transformation 106 de la résine d’enrobage 56 pour obtenir la peau en résine polymérisée 54, comme représenté sur la FIG. 2 . A titre d’exemple non limitatif, lorsque la résine d’enrobage 56 est une résine thermodurcissable, l’étape de transformation 106 peut comprendre une étape de polymérisation de la résine d’enrobage 56. A titre d’exemple non limitatif, lorsque la résine d’enrobage 56 est une résine thermoplastique, l’étape de transformation 106 peut comprendre une étape de refroidissement de la résine d’enrobage 56. A titre d’exemple non limitatif, la résine d’enrobage peut être une résine thermodurcissable, par exemple une résine époxy, par exemple une résine époxy commercialisée sous la référence PR520N®. Le procédé de fabrication 200 d’une pièce creuse 62 en matériau composite à matrice organique va être décrit sur base des figures 6 à 13. Comme représenté sur les figures 6 et 7, le procédé de fabrication 200 comprend une première étape d’obtention 100 du noyau de formage 50 suivie d’une étape d’assemblage 202 du noyau de formage 50 et d’une préforme fibreuse 60. La préforme fibreuse 60 forme un précurseur de la pièce creuse 62 en matériau composite à matrice organique. Comme représenté sur les figures 6 et 8, le procédé de fabrication 200 peut comprendre ensuite une étape de mise en forme 204 de la préforme fibreuse 60. L’étape de mise en forme 204 est une étape facultative. Lorsque la préforme fibreuse 60 est humide lors de l’étape de mise en forme 204, l’étape de mise en forme 204 peut inclure une étape de séchage de la préforme fibreuse 60. Le procédé de fabrication 200 comprend ensuite une étape de drapage 206 de la préforme fibreuse 60 et du noyau de formage 50 dans un moule 70. Comme représenté sur la FIG. 6 , le procédé de fabrication 200 comprend ensuite une étape de fermeture 208 du moule 70. Sur la FIG. 9 , le moule 70 est représenté fermé, c’est-à-dire une fois l’étape de fermeture 208 terminée. Le moule 70 peut comprendre des ouvertures d’entrée et de sortie de la résine d’imprégnation. Comme représenté sur la FIG. 6 , le procédé de fabrication 200 comprend ensuite une étape d’imprégnation 210 de la préforme fibreuse 60 par une résine d’imprégnation 58. Sur la FIG. 10 , la préforme fibreuse 60 est entièrement imprégnée par la résine d’imprégnation 58. La résine d’enrobage 56 a une température de transition vitreuse supérieure ou égale à la température de transition vitreuse de la résine d’imprégnation 58. A titre d’exemple non limitatif, la résine d’imprégnation 58 et la résine d’enrobage 56 peuvent être une résine thermodurcissable, par exemple une résine époxy, par exemple une résine époxy commercialisée sous la référence PR520N®. Comme représenté sur la FIG. 6 , le procédé de fabrication 200 comprend ensuite une étape de polymérisation 212 de la résine d’imprégnation 58 dans le moule 70 pour former la matrice organique 64 de la pièce creuse 62 en matériau composite à matrice organique. La peau en résine polymérisée 54 a une température de transition vitreuse supérieure ou égale à la température de transition vitreuse de la matrice organique 64. En effet, après l’étape de transformation 106 du procédé d’obtention 100 du noyau de formage 50, la résine d’enrobage 56 forme la peau en résine polymérisée 54 et, après l’étape de polymérisation 212 du procédé de fabrication 200 du corps creux 62 en matériau composite à matrice organique, la résine d’imprégnation 58 forme la matrice organique 64. Comme représenté sur la FIG. 6 , le procédé de fabrication 200 comprend ensuite une étape de démoulage 214 de la pièce creuse 62 en matériau composite à matrice organique, le noyau de formage 50 étant présent dans la pièce la pièce creuse 62 en matériau composite à matrice organique. La FIG. 11 est une vue schématique de la pièce creuse 62 en matériau composite à matrice organique et du noyau soluble 50 après l’étape de démoulage 214. Comme représenté sur la FIG. 6 , le procédé de fabrication 200 comprend ensuite une étape d’élimination 216 du corps soluble 52. La FIG. 12 est une représentation schématique de l’étape d’élimination 216 du corps soluble 52 comprenant une étape de perçage d’un canal d’élimination 68 (représenté sur la FIG. 13 ) au moyen d’un foret 72. Le canal d’élimination 68 permet un accès, depuis l’extérieur du corps creux 62 en matériau composite à matrice organique, au corps soluble 52. A titre d’exemple non limitatif, l’étape d’élimination 216 comprend une étape d’injection d’eau chauffée, par exemple entre 40°C et 95°C, de préférence sous pression, afin de dissoudre ou de décomposer/fragmenter le corps soluble 52 et de l’évacuer par le canal d’élimination 68. La FIG. 13 est une vue schématique de la pièce creuse 62 en matériau composite à matrice organique obtenue après l’étape d’élimination du corps soluble 52. La pièce creuse 62 en matériau composite à matrice organique comprend une cavité 80, la cavité 80 étant recouverte de la peau en résine polymérisée 54. La FIG. 14 est vue schématique de la pièce creuse 62 en matériau composite à matrice organique et du noyau soluble 50 après l’étape de démoulage 214 selon un mode deuxième de réalisation. Dans le mode de réalisation de la FIG. 14 , le noyau de formage 50 comprend un noyau de canal 74 configuré pour former le canal d’élimination 68. Le noyau de canal 74 affleure à la surface extérieure 66 de la pièce creuse 62 en matériau composite à matrice organique. La FIG. 15 est vue schématique de la pièce creuse 62 en matériau composite à matrice organique et du noyau soluble 50 après l’étape de démoulage 214 selon un mode troisième de réalisation. Dans le mode de réalisation de la FIG. 15 , le noyau de formage 50 affleure à la surface extérieure 66 de la pièce creuse 62 en matériau composite à matrice organique. Dans les modes de réalisation des figures 14 et 15, l’étape d’élimination 216 du corps soluble comprend une étape où la peau en résine polymérisée 54 affleurant à la surface extérieure 66 de la pièce creuse 62 en matériau composite à matrice organique est déchirée afin d’avoir accès au corps soluble 52 depuis l’extérieur de la pièce creuse 62 en matériau composite à matrice organique. L’étape d’élimination 216 du corps soluble 52 est similaire à l’étape d’élimination 216 décrite ci-dessu. Quoique le présent exposé ait été décrit en se référant à un exemple de réalisation spécifique, il est évident que des différentes modifications et changements peuvent être effectués sur ces exemples sans sortir de la portée générale de l'invention telle que définie par les revendications. En outre, des caractéristiques individuelles des différents modes de réalisation évoqués peuvent être combinées dans des modes de réalisation additionnels. Par conséquent, la description et les dessins doivent être considérés dans un sens illustratif plutôt que restrictif. Bien que la présente invention ait été décrite en se référant à des exemples de réalisation spécifiques, il est évident que des modifications et des changements peuvent être effectués sur ces exemples sans sortir de la portée générale de l'invention telle que définie par les revendications. En particulier, des caractéristiques individuelles des différents modes de réalisation illustrés/mentionnés peuvent être combinées dans des modes de réalisation additionnels. Par conséquent, la description et les dessins doivent être considérés dans un sens illustratif plutôt que restrictif. Il est également évident que toutes les caractéristiques décrites en référence à un procédé sont transposables, seules ou en combinaison, à un dispositif, et inversement, toutes les caractéristiques décrites en référence à un dispositif sont transposables, seules ou en combinaison, à un procédé. Noyau de formage (50) comprenant un corps soluble (52) dans un liquide et une peau en résine polymérisée (54) enrobant le corps soluble (52). Noyau de formage (50) selon la revendication 1, dans lequel le corps soluble (52) comprend un polymère thermoplastique soluble. Noyau de formage (50) selon la revendication 1, dans lequel le corps soluble (52) comprend un matériau qui se décompose au contact d’un liquide. Noyau de formage (50) selon l’une quelconque des revendications 1 à 3, dans lequel le liquide est de l’eau. Ensemble d’un noyau de formage (50) selon l’une quelconque des revendications 1 à 4 et d’une pièce creuse (62) en matériau composite à matrice organique, la résine polymérisée ayant une température de transition vitreuse supérieure ou égale à une température de transition vitreuse de la matrice organique (64) de la pièce creuse (62) en matériau composite à matrice organique. Procédé d’obtention (100) d’un noyau de formage (50) selon l’une quelconque des revendications 1 à 4 comprenant les étapes suivantes : - une étape de fabrication (102) du corps soluble (52) ; - une étape d’enrobage (104) du corps soluble (52) avec une résine d’enrobage (56) ; - une étape de transformation (106) de la résine d’enrobage (56) pour obtenir la peau en résine polymérisée (54) enrobant le corps soluble (52). Procédé de fabrication (200) d’une pièce creuse (62) en matériau composite à matrice organique comprenant les étapes suivantes : - une étape d’obtention (100) du noyau de formage (50) selon la revendication 6 ; - une étape d’assemblage (202) du noyau de formage (50) selon l’une quelconque des revendications 1 à 4 et d’une préforme fibreuse (60) formant un précurseur de la pièce creuse en matériau composite à matrice céramique ; - une étape de drapage (206) de la préforme fibreuse (60) et du noyau de formage (50) dans un moule (70) ; - une étape de fermeture (208) du moule (70) ; - une étape d’imprégnation (210) de la préforme fibreuse (60) par une résine d’imprégnation (58) ; - une étape de polymérisation (212) de la résine d’imprégnation (58) dans le moule (70) pour former la matrice organique (64) ; - une étape de démoulage (214) de la pièce creuse (62) en matériau composite à matrice organique et du noyau de formage (50) ; et - une étape d’élimination (216) du corps soluble (52) ; la résine d’enrobage (56) ayant une température de transition vitreuse supérieure ou égale à une température de transition vitreuse de la résine d’imprégnation (58). Procédé de fabrication (200) selon la revendication 7, dans lequel l’étape d’élimination (216) du corps soluble (52) comprend une étape de perçage d’un canal d’élimination (68) du corps soluble (52) dans la pièce creuse (62) en matériau composite à matrice organique pour atteindre le corps soluble (52). Procédé de fabrication (200) selon la revendication 7, le noyau de formage (50) comprend un noyau de canal (74) configuré pour former un canal d’élimination (68) du corps soluble dans la pièce creuse (62) en matériau composite à matrice organique. Procédé de fabrication (200) selon l’une quelconque des revendications 7 à 9, dans lequel l’étape d’élimination (216) du corps soluble (52) comprend la dissolution du corps soluble (52) ou la fragmentation du corps soluble (52) par un jet de liquide sous pression. Pièce creuse (62) en matériau composite à matrice organique comprenant une cavité (80), la cavité (80) étant recouverte d’une peau en résine polymérisée (54).